(57)【特許請求の範囲】
【請求項１】
ピッチｐ1で螺旋の状態に一緒に巻かれる直径ｄ1のＭ（Ｍ＝２〜４）本のワイヤから成る内側層（Ｃｉ）と、ピッチｐ2で螺旋の状態に前記内側層（Ｃｉ）に一緒に巻き付けられる直径ｄ2のＮ本のワイヤの外側層（Ｃｅ）とを含むＭ＋Ｎ構造の２つの層（Ｃｉ，Ｃｅ）を有する金属ケーブルを製造する方法であって、前記方法は、少なくとも連続して実施される次のステップ、即ち
前記Ｍ本のコアワイヤを撚ることにより組み立てて組み立て箇所に前記内側層（Ｃｉ）を形成するステップ、
前記Ｍ本のコアワイヤの組み立て箇所の下流側において、前記内側層（Ｃｉ）を生の状態の「充填ゴム」と呼ばれるジエンゴムコンパウンドで被覆するステップ、
前記被覆状態の前記内側層（Ｃｉ）の周りに前記外側層（Ｃｅ）の前記Ｎ本のワイヤを撚ることにより組み立てるステップ、及び
撚りを釣り合わせる最終ステップを有する、
ことを特徴とする方法。
【請求項２】
前記直径ｄ1は、０．２０〜０．５０ｍｍであり、撚りピッチｐ1は、５〜３０ｍｍである、
請求項１記載の方法。
【請求項３】
前記組み立て箇所の下流側で前記Ｍ本のワイヤに加えられる引張応力は、これらワイヤの引張強度の１０〜２５％である、
請求項１記載の方法。
【請求項４】
前記充填ゴムの前記ジエンエラストマーは、ポリブタジエン、天然ゴム、合成ポリイソプレン、ブタジエンコポリマー、イソプレンコポリマー、及びこれらエラストマーの配合物から成る群から選択される、
請求項１に記載の方法。
【請求項５】
前記ジエンエラストマーは、天然ゴムである、
請求項４記載の方法。
【請求項６】
前記充填ゴムの押出し温度は、６０℃〜１２０℃である、
請求項１に記載の方法。
【請求項７】
被覆中に送り出される充填ゴムの量は、完成状態のケーブルの１グラム当たり５〜４０ｍｇである、
請求項１に記載の方法。
【請求項８】
前記内側層は、被覆後、５μｍを超える最小厚さの充填ゴムで覆われる、
請求項１に記載の方法。
【請求項９】
前記直径ｄ2は、０．２０〜０．５０ｍｍであり、前記ピッチｐ2は、ｐ1以上である、  請求項１に記載の方法。
【請求項１０】
前記外側層の前記ワイヤは、前記内側層の前記ワイヤと同一のピッチ且つ同一の撚り方向で螺旋の状態に巻かれる、
請求項１に記載の方法。
【請求項１１】
Ｍは、３に等しく、Ｎは、８、９、又は１０に等しい、
請求項１に記載の方法。
【請求項１２】
前記外側層Ｃｅは、飽和層である、
請求項１に記載の方法。
【請求項１３】
請求項１に記載の方法を実施するために使用できる組み立てとゴム引きを連続して行う装置であって、前記方法の実施中において前記装置が、形成中の前記ケーブルの移動方向において上流側から下流側に、
前記Ｍ本のコアワイヤを供給する手段、
前記Ｍ本のコアワイヤを撚り合わせることにより組み立てて前記内側層を形成する第１の手段、
前記内側層を被覆する手段、
前記被覆手段の下流側に設けられていて、前記Ｎ本の外側ワイヤを前記被覆状態の内側層の周りに撚ることにより組み立てて前記外側層を形成する第２の手段、及び
前記第２の組み立て手段の出力部のところに設けられていて、撚り釣り合わせ手段を有する、
ことを特徴とする装置。
【発明の詳細な説明】
【技術分野】
【０００１】
本発明は、詳細には、ゴム製品、特にタイヤを補強するために使用できるＭ＋Ｎ構造の２層金属ケーブルを製造する方法及び装置に関する。
【０００２】
本発明は、特に産業車両用のタイヤのベルトにおいて金属ケーブルの耐腐食性を向上させて、これらの耐久性を向上させるために、特に、実際に製造されている間、ゴムが生（未硬化）の状態で「現場でゴム引き」され、即ち内側からゴム引きされる型式の金属ケーブルを製造する方法及び装置に関する。
【背景技術】
【０００３】
ラジアルタイヤは、公知のように、トレッドと、２つの非伸長性ビードと、ビードをトレッドに接合する２つのサイドウォールと、カーカス補強材とトレッドとの間に周方向に配置されたベルトとを有し、このベルトは、ゴムの種々のプライ（又は「層」）で形成され、これらプライは、金属又はテキスタイルタイプの補強要素（「補強材」）、例えばケーブル又はモノフィラメントで補強される場合もあればそうでない場合もある。
【０００４】
タイヤベルトは一般に、「実働」プライ又は「クロス（たすき）掛け」プライと呼ばれる場合のある少なくとも２枚の重ね合わされたベルトプライで形成され、ベルトの一般に金属製の補強ケーブルは、実際に、プライ内で互いに平行に、しかしながら、一方のプライから他方のプライにクロス掛けされ、即ち、対称であるにせよそうでないにせよ、いずれにせよ、中間周方向平面に対し、問題のタイヤのタイプに応じて一般に１０°〜４５°の角度だけ傾斜して配置されている。クロス掛けプライは、ゴムの種々の他のプライ又は補助層によって仕上げられる場合があり、これら他のプライ又は補助層の幅は、場合に応じて様々であり、補強材を有している場合もあればそうでない場合もあり、例示として、「保護」プライと呼ばれているゴムの簡単なクッションが挙げられ、その役割は、ベルトの残部を外部からの攻撃や穴あけから保護することにあり、或いは、変形例として、実質的に周方向に差し向けられた補強材を有する「たが掛け（hooping）」プライと呼ばれている（「ゼロ度のプライ」と呼ばれている）ものが例示として挙げられ、これらは、クロス掛けプライに対して半径方向外方又は内方に設けられる。
【０００５】
例えばこのようなタイヤベルトは、公知のように、具体的には次のしばしば矛盾した種々の要求を満たさなければならない。
【０００６】
変形を少なくした状態でできるだけ剛性であること。というのは、このことは、タイヤのクラウンの補剛に実質的に寄与するからである。
一方においてはクラウンの内側ゾーンの走行中における加熱を最小限に抑えるため及び他方において燃料の節約と同じことであるタイヤの転がり抵抗を減少させるために、できるだけ小さいヒステリシスを有すること。
最後に、全て幾分腐食性の大気中において、特に分離現象、「割裂（cleavage）」という名称で知られているタイヤのショルダーゾーン中のクロス掛けプライの端部の亀裂に関して高い耐久性を有することであり、これは、高い圧縮疲労強さを有するようベルトプライを補強する金属ケーブルを必要とする。
【０００７】
第３の要求は、産業車両、例えば重車両用タイヤに関して特に強く、これら重車両用タイヤは、これらが有するトレッドが長期間の走行後に摩耗限度に達すると１回又は２回以上の更生又は山かけ（retreading）が可能であるように設計されている。
【０００８】
上述のベルトの補強材に関し、一般に、中央コア及びこのコアの周りに配置されたワイヤの１つ又は２つ以上の同心層で形成された「層状」ケーブル（「層状コード」）と呼ばれているスチールケーブル（「スチールコード」）が用いられている。最も広く用いられている層状ケーブルは、本質的には、場合によってはそれ自体Ｐ本のワイヤの外側層で包囲されたＮ本のワイヤの少なくとも１つの層によって包囲されているＭ本のワイヤのコアで形成されたＭ＋Ｎ又はＭ＋Ｎ＋Ｐ構造のケーブルであり、Ｍ本、Ｎ本又はＰ本のワイヤは、一般に単純化及びコスト上の理由で同一直径のものである。
【０００９】
より強く且つより耐久性があるようになっている炭素鋼の利用可能性は、具体的には、今日、タイヤ製造業者が、特に２つの層だけを有するケーブルの使用に向く傾向があることを意味しており、その目的は、特に、これらケーブルの製造を単純化し、複合補強プライの厚さ及びタイヤのヒステリシスを減少させ、その最終目的は、タイヤそれ自体のコストを下げると共にかかるタイヤを履いた車両のエネルギ消費量を減少させることにある。
【００１０】
上述の理由の全てに関して、タイヤベルト中に今日最も広く用いられている２層ケーブルは、本質的に、Ｍ本のワイヤ（特に３又は４本のワイヤ）のコア又は内側層及びＮ本のワイヤ（例えば、６〜１２本のワイヤ）の外側層から成るＭ＋Ｎ構造のケーブルである。外側層は、Ｍ本のコアワイヤの存在により生じる内側層の大きな直径により、特に、コアワイヤの直径が外側層のワイヤの直径よりも大きく選択される場合、比較的非飽和状態にある。
【００１１】
この種の構造は、タイヤ又はゴム製品の硬化中、タイヤ又はゴム製品のゴムをカレンダー掛けすることによりケーブルに外部から侵入できやすくし、その結果、疲労及び疲労腐食の観点で、特に、上述の割裂の問題に関し、ケーブルの耐久性を向上させることができることが知られている。
【００１２】
さらに、ゴムによるコードの良好な入り込み又は侵入により、知られているように、コード中の取り込み空気の量が少ないので、タイヤ硬化時間（「プレスタイム」）を減少させることができる。
【００１３】
しかしながら、３＋Ｎ又は４＋Ｎ構造のケーブルには、ゴム含浸後においては空のままであり、したがって、一種の「吸い上げ効果（wicking effect）」により腐食性媒体、例えば水の伝搬にとって好都合のままであるチャネル又は毛管部が３本又は４本のコアワイヤの中央のところに存在するのでコードをコアまで入り込ませることができないという欠点がある。この欠点は、周知であり、例えば特許文献である国際公開第０１／００９２２号パンフレット、同第０１／４９９２６号パンフレット、同第２００５／０７１１５７号パンフレット及び同第２００６／０１３０７７号パンフレットに記載されている。
【００１４】
上述の問題を解決するため、単一の中央ワイヤを用いることによりそのワイヤを互いに分けることによって内側層を開き、１本のワイヤを外側層から除去し、例えば１＋３＋（Ｎ−１）構造のこのようにして得られたケーブルを外側からその中心に入り込み可能であるようにすることが提案された。内側層のワイヤと比較して、中央ワイヤは、細すぎてはならず（というのは、もしそうでなければ、意図した非飽和効果が得られない）粗すぎてもならない（というのは、もしそうでなければワイヤは、コードの中央のところに留まらない）。典型的には、例えば直径０．３５ｍｍのＣｉ並びにＣｉ及びＣｅ層ワイヤについては直径０．１２ｍｍの中央ワイヤを用いることが通例である（これについては、例えば、アールディー（RD）（リサーチ・ディスクロージャー（Research Disclosure），１９９０年８月，３１６１０７号「スチール・コード・コンストラクション（Steel cord construction）」を参照されたい）。
【００１５】
ケーブルの強度を更に増大させることはないワイヤを追加することが必要なので、費用が高くつくこの第１の解決策には、製造上の問題があり、即ち、ワイヤを布線又は撚り中、ケーブルの中央に保つためには中央ワイヤを大きな張力下に置いて置かなければならず、この張力は、或る特定の場合、ワイヤの引張強度に近づく場合がある。外側ワイヤのうちの１本を除去することにより、単位断面積当たりにおけるケーブルの強度が一段と減少するという結果が生じる。
【００１６】
このコア侵入問題を解決するため、米国特許出願公開第２００２／１６０２１３号明細書は、一部において、現場ゴム引き型式のＭ＋Ｎ型ケーブルの製造を提案している（なお、Ｍ＝２〜４）。この特許文献において提案された方法は、Ｍ本のワイヤのうちのちょうど１本又は好ましくは各々をかかるワイヤの組み立て箇所（又は撚り箇所）の上流側において生の状態のゴムを用いて個々に（即ち、別々に、「ワイヤ毎に」）被覆し、ゴム被覆内側層を得て、その後に、外側層のＮ本のワイヤを次に、このようにして被覆された内側層に巻き付けることにより定位置に配置する。
【先行技術文献】
【特許文献】
【００１７】
【特許文献１】国際公開第０１／００９２２号パンフレット
【特許文献２】国際公開第０１／４９９２６号パンフレット
【特許文献３】国際公開第２００５／０７１１５７号パンフレット
【特許文献４】国際公開第２００６／０１３０７７号パンフレット
【特許文献５】米国特許出願公開第２００２／１６０２１３号明細書
【非特許文献】
【００１８】
【非特許文献１】アールディー（RD）（リサーチ・ディスクロージャー（Research Disclosure），１９９０年８月，３１６１０７号「スチール・コード・コンストラクション（Steel cord construction）」
【発明の概要】
【発明が解決しようとする課題】
【００１９】
提案された上述の方法には、多くの問題がある。第１に、Ｍ本のうちで１本のワイヤだけを被覆する（例えばこの米国特許出願公開明細書の図１１及び図１２に示されているように）ことによっては、最終のケーブルにゴムを十分に充填するようにはならず、したがって、かかるケーブルは、満足のゆく耐食性が得られるようにはしない。第２に、Ｍ本のワイヤの各々のワイヤ毎の被覆（例えばこの米国特許出願公開明細書の図２及び図５に示されているように）によりケーブルが実際に充填されるが、その結果、過度に多量のゴムが用いられる。この場合、ゴムが最終のケーブルの周囲からにじみ出ることは、工業的布線ゴム被覆条件下では許容できない。
【００２０】
未硬化のゴムの粘着性が非常に高いので、このようにしてゴム引きされたケーブルは、最終的にケーブルを正確にカレンダ掛けすることができないということは言うまでもなく、これが望ましくないことには製造用ツール又はケーブルが受け入れスプールに巻き付けられているときケーブルのターン相互間にくっつくので使用できないようになる。この場合、カレンダ掛けでは、２つの未硬化のゴム層相互間への組み込みによりケーブルを次の製造のため、例えばタイヤの成型のために半完成品としての役目を果たすゴム被覆金属ファブリックの状態に変換することから成ることは思い起こされよう。
【００２１】
Ｍ本のワイヤの各々を個々に被覆することにより生じるもう１つの問題は、Ｍ個の押出しヘッドを用いなければならないので、必要とされるスペースの量が多いということにある。かかるスペースが占有されるということに鑑みて、円筒形の層（即ち、或る１つの層と別の層とでは異なるピッチｐ1，ｐ2を備えた層又はピッチｐ1，ｐ2が互いに同一であるが、撚り方向が１つの層と別の層とでは異なる層）を有するケーブルの製造は、必然的に、２つの不連続の作業で実施されなければならず、即ち、（ｉ）第１段階では、ワイヤを個々に被覆し、次に内側層を布線すると共に巻回し、（ｉｉ）第２段階では、外側層を内側層に巻き付けなければならない。この場合も又、生状態のゴムの高い粘着性に鑑みて、内側層の中間巻回及び貯蔵では、巻き層相互間又は所与の層のターン相互間の望ましくない結合を回避するために、リールに巻き付ける際には挿入物の使用及び広い分離ピッチが必要である。
【００２２】
上述の問題の全ては、工業的見地からは仕方のないことであり、高い製造速度の達成に反することになる。
【００２３】
本出願人は、研究を続行している間に、現場でゴム引きされたＭ＋Ｎケーブルの製造に利用でき、上述の欠点を解決できる、撚りとゴム引きを引き続き且つ連続して実施する新規な方法を発見した。
【課題を解決するための手段】
【００２４】
本発明の第１の要旨は、ピッチｐ1で螺旋の状態に一緒に巻かれる直径ｄ1のＭ（Ｍ＝２〜４）本のワイヤから成る内側層（Ｃｉ）と、ピッチｐ2で螺旋の状態に内側層（Ｃｉ）に一緒に巻き付けられる直径ｄ2のＮ本のワイヤの外側層（Ｃｅ）とを含むＭ＋Ｎ構造の２つの層（Ｃｉ，Ｃｅ）を有する金属ケーブルを製造する方法であって、方法は、少なくとも連続して実施される次のステップ、即ち
Ｍ本のコアワイヤを撚ることにより組み立てて組み立て箇所に内側層（Ｃｉ）を形成するステップ、
Ｍ本のコアワイヤの組み立て箇所の下流側において、内側層（Ｃｉ）を生の状態の「充填ゴム」と呼ばれるジエンゴムコンパウンドで被覆するステップ、
被覆状態の内側層（Ｃｉ）の周りに外側層（Ｃｅ）のＮ本のワイヤを撚ることにより組み立てるステップ、及び
撚りを釣り合わせる最終ステップを有することを特徴とする方法にある。
【００２５】
本発明は又、本発明の方法を実施するために使用できる組み立てとゴム引きを連続して行う装置であって、この方法の実施中において装置が、形成中のケーブルの移動方向において上流側から下流側に、
Ｍ本のコアワイヤを供給する手段、
Ｍ本のコアワイヤを撚り合わせることにより組み立てて内側層を形成する第１の手段、
内側層を被覆する手段、
被覆手段の下流側に設けられていて、Ｎ本の外側ワイヤを被覆状態の内側層の周りに撚ることにより組み立てて外側層を形成する第２の手段、及び
第２の組み立て手段の出力部のところに設けられていて、撚り釣り合わせ手段を有することを特徴とする装置に関する。
【００２６】
本発明及びその利点は、以下の説明及び実施形態並びにこれら実施形態に関連した図１〜図７を参照すると容易に理解されよう。
【図面の簡単な説明】
【００２７】
【図１】本発明の方法を実施するために使用できる、撚ると共に現場でゴム引きする装置の一例を示す図である。
【図２】本発明の方法を用いて製造できるコンパクトな型式の本発明の３＋９構造のケーブルの断面図である。
【図３】これ又、コンパクトな型式の従来型３＋９構造ケーブルの断面図である。
【図４】本発明の方法を用いて製造できる円筒形層を備えた型式の本発明の３＋９構造のケーブルの断面図である。
【図５】これ又、円筒形層を備えた型式の従来型３＋９構造のケーブルの断面図である。
【図６】直径が非常に小さいコアワイヤを備えた１＋３＋８構造の円筒形層を備えた型式の別の従来型ケーブルの断面図である。
【図７】ラジアルカーカス補強材を有する重量物運搬車両用タイヤの半径方向断面図である。
【発明を実施するための形態】
【００２８】
本明細書において、別段の指定がなければ、指示された割合（％）の全ては、重量パーセントである。さらに、「ａとｂとの間」という表現により示された値の間は、ａよりも大きく且つｂよりも小さい値の範囲を示しており（即ち、極値ａ，ｂは除かれる）、これに対し、「ａからｂまで」という表現により示された値の間は、ａからまでの値の範囲（即ち、極値ａ，ｂが含まれる）を意味している。
【００２９】
本発明の方法は、ピッチｐ1で螺旋の状態に一緒に巻かれる直径ｄ1のＭ（Ｍ＝２〜４）本のワイヤから成る内側層（Ｃｉ）と、ピッチｐ2で螺旋の状態に内側層（Ｃｉ）に一緒に巻き付けられる直径ｄ2のＮ本のワイヤの外側層（Ｃｅ）とを含むＭ＋Ｎ構造の２つの層（Ｃｉ，Ｃｅ）を有する金属ケーブルを製造する方法であって、方法は、少なくとも連続して実施される次のステップ、即ち
最初に、Ｍ本のコアワイヤを撚ることにより組み立てて組み立て箇所に内側層（Ｃｉ）を形成するステップ、
次に、Ｍ本のコアワイヤの組み立て箇所の下流側において、内側層（Ｃｉ）を生の状態の「充填ゴム」と呼ばれるジエンゴムコンパウンドで被覆するステップ、
次に、被覆状態の内側層（Ｃｉ）の周りに外側層（Ｃｅ）のＮ本のワイヤを撚ることにより組み立てるステップ、及び
次に、撚りを釣り合わせる最終ステップを有する。
【００３０】
ここで思い起こされるように、金属ワイヤを組み立てる技術としては、次のように２つの方法が考えられる。
布線によること、かかる場合、ワイヤは、組み立て箇所の前後での同期回転に鑑みてこれら自体の軸線回りに撚りを生じない。
又は、撚りによること、かかる場合、ワイヤは、これら自体の軸線回りにひとまとまりの撚りと個々の撚りの両方を生じ、それによりワイヤの各々に加わる非撚りトルクが生じる。
【００３１】
上述の方法の１つの必須の特徴は、この方法が内側層の組み立てと外側層の組み立ての両方のための撚りステップを使用するということである。
【００３２】
第１のステップの際、それ自体知られている仕方で内側層（Ｃｉ）を形成するためにＭ本のコアワイヤを互いに撚り合わせる（Ｓ又はＺ方向に）。コアワイヤを共通の撚り箇所（又は組み立て箇所）に集束させるようになった組み立てガイドに結合されているにせよそうでないにせよ、いずれにせよ、ワイヤを供給手段、例えばリール、スプリッタにより送る。
【００３３】
内側層のＭ本のワイヤは、例えば０．２０〜０．５０ｍｍ、特に０．２３〜０．４０ｍｍの直径ｄ1を有し、これらの撚りピッチｐ1は、例えば５〜３０ｍｍである。
【００３４】
知られているように、この場合、ピッチ“ｐ”は、コードの軸線に平行に測定した長さを表し、その端部のところでは、このピッチを有するワイヤは、コードの軸線回りに丸一回転している。
【００３５】
次に、このようにして形成された内側層（Ｃｉ）を適当な温度で押出しスクリューにより供給された充填ゴムで被覆する。充填ゴムを先行技術において説明したように内側層の形成前にワイヤを組み立て作業の上流側で個々に被覆する必要なく、単一の押出しヘッドによって単一の固定された小さな箇所に送ることができる。
【００３６】
この方法は、従来の組み立て方法を減速させないという顕著な利点を有する。この方法により、初期撚り、被覆及び最終撚りの作業全体を、製造されるコードの型式がどうなるようなものであれ（コンパクトな層又は円筒形層を備えた層）連続して且つ単一ステップで実施することができ、これは全て高速で可能である。本発明の方法を７０ｍ／分を超え、好ましくは１００ｍ／分を超える速度（ケーブルが撚り／被覆ラインを通過する速度）で実施することができる。
【００３７】
組み立て箇所の下流側において（即ち、組み立て箇所と押出しヘッドとの間において）、或る１本のワイヤと次のワイヤとで実質的に同一であるＭ本のワイヤに加えられる引張応力は、好ましくは、ワイヤの引張強度の１０〜２５％である。
【００３８】
押出しヘッドは、１つ又は２つ以上のダイ、例えば上流側案内ダイ及び下流側較正ダイを有するのが良い。ケーブルの直径を連続的に測定して制御する手段を加えるのが良く、これらは、押出機に連結される。好ましくは、充填ゴムの押出し温度は、６０℃〜１２０℃、より好ましくは、７０℃〜１１０℃である。
【００３９】
押出しヘッドが、回転筒体の形態をした被覆ゾーンを構成し、その直径は、当然のことながら、製造中のケーブルの特定の構造に合わせて設定される。一例を挙げると、３＋Ｎ構造のケーブルの場合、押出し直径が、好ましくは、０．４〜１．２ｍｍ、より好ましくは０．５〜１．０ｍｍである。押出し長さは、好ましくは、４〜１０ｍｍである。
【００４０】
好ましくは、押出しヘッドを出ると、内側層Ｃｉの周囲上のあらゆる箇所を好ましくは５μｍを超え、より好ましくは１０μｍを超え、例えば１０〜５０μｍの最小厚さの充填ゴムで被覆する。
【００４１】
押出しヘッドで送り出される充填ゴムの量は、完成状態のケーブル（現場ゴム引きケーブル）１グラム当たり５〜４０ｍｇの好ましい範囲に調節される。
【００４２】
指示した最小値以下では、充填ゴムがケーブルの隙間の各々の中に確かに存在するようにすることは不可能であり、これに対し、指示した最大値を超えると、充填ゴムがコードの周囲で表面から突き出ることによる上述の種々の問題が生じる場合がある。これら全ての理由で、充填ゴム含有量は、ケーブル１ｇ当たり５〜２５ｍｇ、より好ましくは１０〜２０ｍｇであることが好ましい。
【００４３】
ジエンエラストマーは、好ましくは、ポリブタジエン（ＢＲ）、天然ゴム（ＮＲ）、合成ポリイソプレン（ＩＲ）、種々のブタジエンコポリマー、種々のイソプレンコポリマー、及びこれらエラストマーの混合物から成る群から選択される。好ましい実施形態は、「イソプレン」エラストマー、即ち、イソプレンホモポリマー又はコポリマー、換言すると、天然ゴム（ＮＲ）、合成ポリイソプレン（ＩＲ）、種々のイソプレンコポリマー及びこれらエラストマーの混合物から成る群から選択されたジエンエラストマーを用いることから成る。
【００４４】
充填ゴムは、加硫可能な種類のものであり、即ち、一般に、コンパウンド又は組成物がこれを硬化したときに架橋する典型的には硫黄及び１種類又は２種類以上の促進剤を主成分とする加硫系を有する。充填ゴムは、タイヤゴム母材中に通常用いられる添加剤のうちの幾つか又は全て、例えば補強充填剤、例えばカーボンブラック又はシリカ、酸化防止剤、油、可塑剤、加硫戻り防止剤、樹脂、粘着促進剤、例えばコバルト塩を更に含むのが良い。好ましくは、充填ゴムは、架橋状態では、５〜２５ＭＰａ、より好ましくは５〜２０ＭＰａのＥ１０（１０％伸び率）割線引張モジュラスを有する。
【００４５】
先の被覆ステップを出ると、第３のステップ中、外側層（Ｃｅ）のＮ本のワイヤは、再び上述のように被覆された内側層（Ｃｉ）の回りに撚る（Ｓ又はＺ方向に）ことによって最終の組み立てが行われる。撚り作業中、Ｎ本のワイヤは、充填ゴムに当たり、かかる充填ゴム中に部分敵に埋め込み状態になる。これら外側ワイヤによって及ぼされた力により変位した充填ゴムは、内側層と外側層との間にワイヤにより空になったままの隙間又はキャビティの各々を少なくとも部分的に充填する自然な傾向がある。
【００４６】
外側層中のワイヤの本数Ｎは、当然のことながら、それぞれの直径ｄ1，ｄ2だけでなく内側層のワイヤの本数Ｍにも依存する。好ましくは３又は４に等しいＭの値の場合、Ｍは、好ましくは、６〜１２まで様々である。これらＮ本のワイヤは、例えば、０．２０〜０．５０ｍｍ、特に０．２３ｍｍ〜０．４ｍｍの直径ｄ2を有し、当然のことながら、ｄ2は、Ｍ本のコアワイヤの直径ｄ1と同一であっても良く、これとは異なっていても良い。
【００４７】
特に好ましい実施形態によれば、内側層は、３本又は４本のワイヤ、より好ましくは３本のワイヤを有し、外側層は、好ましくは、８本、９本又は１０本のワイヤを有する。
３＋Ｎケーブルの場合、好ましくは次の関係式が満たされる。
Ｎ＝８の場合、０．７≦（ｄ1／ｄ2）≦１、
Ｎ＝９の場合、０．９≦（ｄ1／ｄ2）≦１．２、
Ｎ＝１０の場合、１．０≦（ｄ1／ｄ2）≦１．３
を満足する。
【００４８】
特に好ましい実施形態によれば、内側層は、３本のワイヤを有し、外側層は、９本のワイヤを有する。
【００４９】
ピッチｐ1と同一又はこれとは異なる撚りピッチｐ2は、好ましくは、１０〜３０ｍｍ、より好ましくは１２〜２５ｍｍである。好ましくは、関係式０．５≦ｐ1／ｐ2≦１が満たされる。
【００５０】
別の好ましい実施形態によれば、本発明の方法は、互いに同一であるｐ1，ｐ2で実施される。
【００５１】
好ましくは、外側層Ｃｅは、飽和層であるという好ましい特徴を有し、即ち、定義上、この層の中には直径ｄ2の少なくとも（Ｎmax＋１）番目のワイヤを追加するのに十分な空間が無く、Ｎmaxは、内側層Ｃｉに層として巻き付けることができるワイヤの最大本数を表している。この構成は、充填ゴムがその表面からにじみ出る恐れを制限すると共にコード直径が所与の場合、高い強度を提供するという利点を有する。
【００５２】
ワイヤの本数Ｎは、本発明の特定の実施形態に応じて大きくばらつきがあって良く、例えば３本の内側層Ｃｉについては６〜１２本であり、理解されるべきこととして、ワイヤの最大本数Ｎmaxは、Ｍ本のコアワイヤの直径ｄ1と比較して直径ｄ2を減少させると増大し、その目的は、好ましくは外側層が飽和状態に保たれるようにすることにある。
【００５３】
任意の層状ケーブルのようなＭ＋Ｎケーブルは、主としてコンパクトな型式と円筒形層を備えた型式の２つのものであるのが良い。
【００５４】
本発明の特に好ましい一実施形態によれば、外側層（Ｃｅ）のワイヤは、例えば図２に概略的に示されているコンパクトな型式の層状ケーブルが得られるようにするために内側層（Ｃｉ）のワイヤと同一のピッチ且つ同一の撚り方向（即ち、Ｓ方向（“Ｓ／Ｓ“構造）又はＺ方向（“Ｚ／Ｚ”構造）のいずれか）で螺旋体の状態に巻かれている。
かかるコンパクトな層状ケーブルでは、コンパクトさは、ワイヤの別個の層が事実上見えないようなものであり、この結果、かかるケーブルの断面は、例えば図２（現場でゴム引きされるコンパクトな３＋９ケーブル）及び図３（従来型のコンパクトな３＋９ケーブル、即ち、現場でゴム引きされないケーブル）に示されているように多角形及び非円筒形の輪郭を有する。
【００５５】
外側層を充填ゴムで被覆された内側層の回りに撚った後では、Ｍ＋Ｎケーブルはまだ完成されていない。Ｍ本のコアワイヤ（Ｍが３又は４に等しい）コアワイヤにより画定された中央チャネルは、まだ充填ゴムで満たされておらず、いずれの場合においても、許容可能な空気不透過性が得られるのに十分満たされていない。Ｍが２に等しい場合、充填ゴムは、互いに接触状態のままである２本のワイヤ相互間に十分には侵入しないで内側層を包囲し、これは、特に潜在的なフレッチング（fretting）摩耗の恐れに関して有害であることが分かっている場合がある。
【００５６】
次の必須のステップでは、ケーブルが撚りを釣り合わせる手段を通過するようにする「撚り釣り合わせ」という用語は、本明細書においては、知られているように、内側層と外側層の両方の中のケーブルの各ワイヤに及ぼされる残留トルク（又は解撚スプリングバック）を打ち消し合うことを意味するものと理解されたい。
【００５７】
撚り釣り合わせツールは、撚り技術における当業者には周知である。撚り釣り合わせツールは、例えば、「ストレートナ」、「ツイスタ」又は「ツイスタ‐ストレートナ」から成り、ツイスタ‐ストレートナは、ツイスタの場合にはプーリから成り又はストレートナの場合には小径ローラから成り、ケーブルは、これらプーリ及び／又はローラを通って走行する。
【００５８】
これら釣り合わせツールの通過中、Ｍ本のコアワイヤに及ぼされる解撚（その結果、これらワイヤのこれらの軸線回りの少なくとも部分的な逆回転が生じる）は、依然として高温であり且つケーブルの外側からコアに向かって比較的流動状態にある充填ゴムを生の状態（即ち、未架橋又は未硬化状態）でＭ（Ｍ＝３又は４）本のワイヤにより又はまさに２本のワイヤ（Ｍ＝２の場合）相互間に形成された中央チャネルのちょうど内側に押し込み又は駆動するのに十分であり、最終的に、本発明のケーブルにこれを特徴付ける優れた通気性を与えることが経験的に仮定される。さらに、矯正ツールを用いることにより適用される矯正機能は、ストレートナのローラと外側層のワイヤとの接触により追加の圧力は充填ゴムに及ぼされ、Ｍ本のコアワイヤにより形成された中央毛管部中への充填ゴムの侵入が一段と促進されるという利点を有すると考えられる。
【００５９】
換言すると、本発明の方法は、ケーブルの最終製造段階においてＭ本のコアワイヤの回転を利用して充填ゴムを内側層（Ｃｉ）の内部に且つその周りに自然に且つ一様に分布する一方で、供給される充填ゴムの量を完全に制御する。
【００６０】
予期せぬこととして、先行技術において説明したようにＭ本のワイヤが組み立てられる箇所の上流側ではなく、その下流側にゴムを付着させることにより本発明のケーブルのまさにコア内に侵入させる一方で、単一の押出しヘッドの使用により送り出された充填ゴムの量を依然として制御すると共に最適化することが可能であることが判明した。
【００６１】
この最終の撚り釣り合わせステップ後、本発明のケーブルの製造が完了する。次に、このケーブルを貯蔵のために受け入れスプールに巻き付けるのが良く、その後例えば、金属／ゴム複合ファブリックを調製するためにカレンダ掛けユニットにより処理する。
【００６２】
調製されると、Ｍ＋Ｎケーブルは、気密であると称され又は空気を通さず、以下のセクションＩＩ‐１‐Ｂで説明される通気度試験では、このケーブルは、平均空気流量が２ｃｍ3／分以下、好ましくは０．２ｍ3／分以下であることを特徴としている。
【００６３】
本発明の方法により、Ｍ＋Ｎケーブルを製造することができ、有利には、かかるケーブルの周囲上には充填ゴムが存在しない（又は事実上存在しない）。かかる表現は、裸眼ではケーブルの周囲上の充填ゴムの粒子を見ることはできず、即ち、当業者であっても、製造後においては、本発明に従って調製された現場ゴム引きされたＭ＋Ｎケーブルのリールと従来型ケーブル（即ち、現場でゴム引きされなかったケーブル）のリールの差を裸眼では且つ２又は３メートルの距離を置いたところでは識別することができないということを意味している。
【００６４】
当然のことながら、この方法は、コンパクトなケーブル（思い起こされるべきこととして、定義上、層Ｃｉ，Ｃｅが同一ピッチで且つ同一方向に巻かれたケーブル）と円筒形層状ケーブル（思い起こされるべきこととして、定義上、層Ｃｉ，Ｃｅが互いに異なるピッチか互いに異なる方向かのいずれかで或いは互いに異なるピッチで且つ互いに逆方向に巻かれたケーブル）の両方の製造に利用できる。
【００６５】
上述の本発明の方法を実施するために使用することができる本発明の組み立て及びゴム引き装置は、上流側端部から下流側端部に向かって、形成中のケーブルの前進方向に沿って、
Ｍ本のコアワイヤを供給する手段と、
Ｍ本のコアワイヤを撚り合わせることによりＭ本のコアワイヤを組み立てて内側層を形成する手段と、
内側層を被覆する手段と、
被覆手段の下流側に設けられていて、Ｎ本の外側ワイヤを上述のように被覆された内側層の回りに撚ることにより外側ワイヤを組み立てて外側層を形成する手段と、
最後に、撚り釣り合わせ手段とを有する。
【００６６】
添付の図１は、固定供給手段又は装置及び回転受取りユニット又は装置を備えた型式の撚りによる組み立て装置（１０）の一例を示しており、この組み立て装置は、例えば図２に示されているようにコンパクトな型式のケーブル（ｐ2＝ｐ3、層Ｃｉ，Ｃｅが同一の撚り方向）の製造に使用できる。この装置では、供給装置（１１０）は、スプリッタプレート（１２）（非対称スプリッタ）を通ってＭ本（例えば３本）のコアワイヤ（１１）を送り出し、このスプリッタは、組み立てガイド（１３）に結合されていても良く又は結合されていなくても良く、Ｍ本のコアワイヤは、内側層（Ｃｉ）を形成するためにこの組み立てガイドを越えて組み立て箇所又は撚り箇所（１４）に集束する。
【００６７】
内側層Ｃｉは、いったん形成されると、次に被覆ゾーンを通過し、この被覆ゾーンは、例えば単一の押出しヘッド（１５）から成り、内側層は、この押出しヘッドを通過するようになっている。集束箇所（１４）と被覆箇所（１５）との間の距離は、例えば、５０ｃｍ〜１ｍである。供給手段（１７０）により送り出された外側層（Ｃｅ）のＮ本のワイヤ（１７）、例えば９本のワイヤは、次に、矢印の方向に沿って進んでいる上述のようにゴムで被覆された内側層Ｃｉ（１６）回りに撚られることにより組み立てられる。このようにして形成された最終のＭ＋Ｎケーブルは、例えばツイスタ‐ストレートナから成る撚り釣り合わせ手段（１８）を通過した後、最終的に回転受取りユニット（１９）上に集められる。
【００６８】
ここで思い起こされるように、当業者には周知であるが、例えば図４に示されているような円筒形層型式の本発明のケーブル（層Ｃｉ，Ｃｅについて互いに異なるピッチｐ2，ｐ3及び／又は互いに異なる撚り方向）は、例えば上述した回転（供給又は受け取り装置）部材（図１）ではなく、２つの回転（供給手段又は受け取り装置）ユニットを有する装置が用いられる。
【００６９】
図２は、ケーブルの軸線（直線であり且つ静止状態にあると仮定されている）に垂直な断面において本発明の好ましい３＋９ケーブルの一例を概略的に示している。
【００７０】
このケーブル（Ｃ‐１で示されている）は、コンパクト型のものであり、即ち、その内側層Ｃｉと外側層Ｃｅは、同一方向（公認の命名法によればＳ／Ｓ又はＺ／Ｚ）に且つこれに加えて同一ピッチ（ｐ1＝ｐ2）で巻かれている。この種の構造は、内側ワイヤ（２０）と外側ワイヤ（２１）が各々実質的に多角形（層Ｃｉの場合三角形、層Ｃｅの場合、六角形）であり、以下に説明する円筒形層状ケーブルの場合のように円筒形ではない輪郭（点線で示されている）を有する２つの同心層を形成するという結果を有する。
【００７１】
充填ゴム（２２）は、３本のコアワイヤ（２０）により形成されると共にこれらコアワイヤを非常に僅かではあるが離隔させる中央毛管部（２３）（三角形で表されている）を充填する一方で、３本のワイヤ（２０）により形成された内側層Ｃｉを完全に覆う。充填ゴムは又、１本のコアワイヤ（２０）及びこれに直ぐ隣接して位置する２本の外側ワイヤ（２１）により形成されるか２本のコアワイヤ（２０）及びこれに隣接して位置する外側ワイヤ（２１）によって形成されるかのいずれかである各隙間又はキャビティ（これも又、三角形で表されている）も又充填する。全体として１２個の隙間又は毛管部がこの３＋９ケーブル中に存在し、これには中央毛管部（２３）が追加される。
【００７２】
好ましい実施形態によれば、本発明の３＋Ｎケーブルでは、充填ゴムは、これが覆っている層Ｃｉの周りに連続的に延びている。
【００７３】
比較すると、図３は、これ又コンパクト型の従来型３＋９ケーブル（Ｃ‐２で示されている）（即ち、現場でゴム引きされていないケーブル）の断面を示している。充填ゴムが設けられていないことは、事実上全てのワイヤ（３０，３１）が互いに接触状態にあり、その結果、特にコンパクトな構造、即ち、外部からゴムによる侵入が更に非常に困難である（不可能であるというわけではない）構造が得られることを意味している。この種のケーブルの特徴は、３本のコアワイヤ（３０）が空であり且つ閉鎖されており、したがって「吸い上げ」効果により腐食性媒体、例えば水の伝搬にとって都合の良い中央毛管部又はチャネル（３３）を形成することにある。
【００７４】
図４は、本発明の好ましい３＋９ケーブルの別の例を概略的に示している。
【００７５】
このケーブル（Ｃ‐３で示されている）は、円筒形層を備えた型式のものであり、即ち、その内側層Ｃｉ及び外側層Ｃｅは、同一ピッチ（ｐ1＝ｐ2）であるが、異なる方向（Ｓ／Ｚ又はＺ／Ｓ）に巻かれるか、或いは、異なるピッチ（ｐ1≠ｐ2）であるが撚り方向はどのようなものであっても良い（Ｓ／Ｓ又はＺ／Ｚ又はＳ／Ｚ又はＺ／Ｓ）状態で巻かれている。知られているように、この種の構造は、ワイヤがケーブル（及び２つの層）に円筒形であり、もはや多角形ではない輪郭（点線で表されている）を与える２つの互いに隣接した同心管状層（Ｃｉ，Ｃｅ）の状態で配置されるという結果を有する。
【００７６】
充填ゴム（４２）は、３本のコアワイヤ（４０）により形成されると共にこれらコアワイヤを非常に僅かではあるが離隔させる中央毛管部（４３）（三角形で表されている）を充填する一方で、３本のワイヤ（４０）により形成された内側層Ｃｉを完全に覆う。この充填ゴムは又、１本のコアワイヤ（４０）及びこれに直ぐ隣接して位置する２本の外側ワイヤ（４１）（最も近くに位置する外側ワイヤ）により形成されるか２本のコアワイヤ（４０）及びこれに隣接して位置する外側ワイヤ（４１）によって形成されるかのいずれかである各隙間又はキャビティも又、少なくとも部分的に（しかしながら、この例では、完全に）充填し、全部で１２個の隙間又は毛管部が中央毛管部（３３）と共にこの３＋９ケーブル中に存在する。
【００７７】
比較目的のため、図５は、同様に２つの円筒形層を備えた型式の従来型３＋９ケーブル（Ｃ‐４で示されている）（即ち現場でゴム引きされていないケーブル）の断面の残りを示している。充填ゴムが設けられていないことは、内側層（Ｃｉ）の３本のワイヤ（５０）が事実上互いに接触し、その結果、中央毛管部（５３）は、空であり且つ閉鎖されており、外部からゴムによって侵入できず、また、腐食性媒体の伝搬にとって都合が良い。
【００７８】
本発明の方法は又、有利には、２＋Ｎ構造のケーブルに利用できる。内側からの充填ゴムによるケーブルの侵入の最適化のために、外側からの特にゴムのその侵入性を向上させるために外側層を脱飽和する必要はもはやない。層Ｃｉ，Ｃｅ中のワイヤ直径が同一である場合、これにより、例えば２＋７構造のケーブルを２＋８構造のケーブルで置き換えることができるので有利であり、それにより全体サイズが同一の場合に大きな強度が得られる。
【００７９】
好ましい例を挙げると、本発明の方法は、２＋６、２＋７、２＋８、３＋７、３＋８、３＋９、４＋８、４＋９、４＋１０構造のケーブル、特に一方の層から他方の層まで実質的に同一の直径を有する（即ち、ｄ1＝ｄ2）ワイヤから成るこれらケーブルを製造するために使用される。
【００８０】
当然のことながら、本発明の方法は、ワイヤの直径が上述したように０．２０〜０．５０ｍｍである好ましいケーブルの製造には限定されない。例えば、本発明の方法は、Ｍ本及びＮ本のケーブルが小さな直径ｄ1，ｄ2、例えば０．０８〜０．２０ｍｍの直径を有するケーブルを製造するために使用でき、例えば、かかるケーブルは、タイヤのクラウン補強材以外のタイヤの部分を補強し、特に産業車両、例えば重量物運搬車両用のタイヤのカーカス補強材を補強するために使用できる。
【００８１】
ＩＩ．本発明の例示の実施形態
【００８２】
以下の試験は、タイヤ中のケーブルの耐久性がケーブルの軸線に沿う優れた空気不透過性によりかなり向上したケーブルを提供する本発明の方法の特徴を立証している。
【００８３】
ＩＩ−１．用いられる測定及び試験
Ａ．ダイナモメトリック測定
【００８４】
金属ワイヤ及び金属ケーブルに関し、Ｆｍ（単位がＮの最大荷重）で表される破断力、Ｒｍ（単位ＭＰａ）により表される引張強度及びＡｔ（％で表した全伸び率）により表される破断点伸び率の測定は、１９８４年のＩＳＯ６８９２規格に従って張力下で行われる。
【００８５】
ゴムコンパウンド又は組成物に関し、弾性率（モジュラス）の測定は、別段の指定がなければ、１９９８年のＡＳＴＭ・Ｄ・４１２規格（試験片“Ｃ”）に従って張力下で実施され、Ｅ１０で示されると共にＭＰａで表された１０％伸び率における（試験片の実際の断面に関して）「真の」割線モジュラス（又はヤング率）は、第２の伸びで（即ち、適合サイクル後）１９９９年の標準ＡＳＴＭ・Ｄ・１３４９（１９９９）に従って通常の温度及び湿度条件下で測定される。
【００８６】
Ｂ．通気度試験
【００８７】
この試験では、所与の時間にわたり一定の圧力下で試料中を通る空気の量を測定することにより試験対象のケーブルの長手方向通気度を求めることができる。当業者には周知であるかかる試験の原理は、ケーブルが空気に対して不透過性であるようにするためにケーブルの所与の有効性を立証することにある。試験は、例えば、規格ＡＳＴＭ‐Ｄ２６９２‐９８に記載されている。
【００８８】
試験は、この場合、タイヤから抽出されたケーブル又はケーブルが補強しているゴムプライから抽出されたケーブル、したがって既に硬化ゴムで被覆されているケーブルか或いは製造されたばかりのケーブルかのいずれかについて行われる。
【００８９】
後者の場合、生のケーブルは、前もって外部から被覆ゴムで被覆されなければならない。これを行うため、互いに平行であるように（ケーブル間距離：２０ｍｍ）配置された一連の１０本のケーブルを硬化ゴムコンパウンドの２つのスキム（測定長さが８０×２００ｍｍの２つの三角形）相互間に配置し、各スキムの厚さは、３．５ｍｍである。次に、組立体全体を金型内にクランプし、ケーブルの各々は、これがクランプモジュールを用いて金型内に配置されているときに真っ直ぐなままであるようにするために十分な張力（例えば２ｄａＮ）下に維持される。加硫（硬化）プロセスは、１４０℃の温度で且つ１５バールの圧力（測定長さが８０×２００ｍｍの長方形ピストンによって及ぼされる）下において４０分にわたり行われる。この後、組立体を脱型し、そして特徴付けのために測定の長さが７×７×２０ｍｍの平行六面体の形態をした、上記のように被覆されたケーブルの１０個の試料の状態に切断する。
【００９０】
従来型タイヤゴムコンパウンドは、被覆ゴムとして用いられ、このコンパウンドは、天然（解凝固）ゴム及びＮ３３０カーボンブラック（６５ｐｈｒ）を主成分とし、更に、次のありふれた添加物、即ち、硫黄（７ｐｈｒ）、スルフェンアミド促進剤（１ｐｈｒ）、ＺｎＯ（８ｐｈｒ）、ステアリン酸（０．７ｐｈｒ）、酸化防止剤（１．５ｐｈｒ）及びコバルトナフテネート（１．５ｐｈｒ）を更に含む。被覆ゴムの弾性率Ｅ１０は、約１０ＭＰａである。
【００９１】
試験は、以下のように、周囲ゴムコンパウンド（又は被覆ゴム）で被覆されたケーブルの２ｃｍ長さ分について実施され、即ち、空気を１バールの圧力下でケーブルの入口に注入し、これから出る空気の量を流量計（例えば０〜５００ｃｍ3／分に較正されている。流量計の使用により測定する。測定中、ケーブル試料をケーブルを一端から他端までその長手方向軸線に沿って通過する空気の量だけを測定するように圧縮シール（例えば、高密度フォーム又はゴムシール）に収納して動かないようにする。前もって、固体ゴム試料を用いて即ち、ケーブルの入っていないゴム試料を用いてシールの密封性をチェックする。
【００９２】
測定平均空気流量（１０個の試料に関する平均値）は、ケーブルの長手方向不透過性が高ければ高いほど低い。測定値が±０．２ｃｍ3／分に一致して正確なので、０．２ｃｍ3／分以下の測定値は、ゼロであると考えられ、これら測定値は、ケーブル軸線（即ち、その長手方向）に沿って完全に気密であるということができるケーブルに相当する。
【００９３】
Ｃ．充填ゴム含有量
【００９４】
当初のケーブル（したがって、現場ゴム引きケーブル）の重量と適当な電解処理により充填ゴムを除去したケーブル（したがってそのワイヤのケーブル）の重量の差を測定することにより充填ゴムの量を測定する。
【００９５】
サイズを減少するためにそれ自体巻かれたケーブル試料（長さ１ｍ）は、電解槽の下層部（発電機の負の端子に接続される）を構成し、アノード（正の端子に接続される）は、白金線から成る。電解質は、１リットル当たり１モルの炭酸ナトリウムを含む水溶液（脱イオン水）から成る。
【００９６】
電解質中に完全に浸漬された試料には、１５分間３００ｍＡの電流で電圧が印加される。次に、ケーブルを浴から取り出し、水で十分過ぎるほど濯ぎ洗いする。この処理により、ゴムをケーブルから容易に取り外すことができる（もしこのようにしなければ、電解が数分間続けられる）。例えばワイヤを１本ずつその撚りをほどいてケーブルから取り外しながら吸収性の布を用いてゴムを拭うだけでゴムを注意深く除去する。ワイヤを再び水で濯ぎ洗いし、次に脱イオン水（５０％）とエタノール（５０％）から成る混合物を収容したビーカ内に浸漬させる。ビーカを１０分間超音波浴中に浸漬させる。このようにしてゴムを残さず剥ぎ取ったワイヤをビーカから取り出し、窒素又は空気の流れ中で乾燥させ、最終的に秤量する。
【００９７】
このことから、計算により、１０個の測定値（即ち、全部でケーブルの１０ｍ分）について平均された初期ケーブルの１ｇ（グラム）当たりのケーブル中における充填ゴムのｍｇ（ミリグラム）で表された充填ゴム含有量が導き出される。
【００９８】
ＩＩ−２．ケーブルの製造
【００９９】
まず最初に２種類のケーブル、即ち３＋９層状ケーブル（参照例Ｃ‐１）及び１＋３＋８層状ケーブル（参照例Ｃ‐５）を全て製造したが、これらのそれぞれの構造は、それぞれ図２及び図６に示された略図に従っており、これらの機械的性質は、表１に与えられている。
【０１００】
〔表１〕
表１
ケーブル  ｐ1          ｐ2          Ｆm          Ｒm            Ａt
（ｍｍ）      （ｍｍ）      （ｄａＮ）    （ＭＰａ）    （％）
Ｃ‐１  １５．４      １５．４      ２５８        ３１４０      ２．５
Ｃ‐５    ７．７      １５．４      ２７４        ２５９０      ２．５
【０１０１】
図２に概略的に示されているＣ‐１ケーブルを、上述した装置を用いると共に図１に概略的に示した本発明の方法に従って製造した。充填ゴムは、以下のタイヤ内試験においてケーブルＣ−１が補強するようになったベルトプライのゴムプライの処方と同一の処方を備えたタイヤクラウン補強材に関して従来のゴムコンパウンドであった。このコンパウンドをサイズが０．７００ｍｍのサイジングダイにより９０℃の温度で押し出した。
【０１０２】
各ケーブルＣ‐１は、全て直径が０．３０ｍｍである全部で１２本のワイヤで構成され、これらワイヤは、コンパクトな形態のケーブルを得るよう同一のピッチ（ｐ1＝ｐ2＝１５．４ｍｍ）及び同一の撚り方向（Ｓ）で巻かれている。セクションＩＩ‐１‐Ｃにおいて上述した方法に従って測定した充填ゴムのレベルは、ケーブルの１ｇ当たり１６ｍｇである。充填ゴムは、３本のコアワイヤにより形成されると共にこれらコアワイヤを非常に僅かではあるが離隔させる中央チャネル又は毛管部を充填すると同時に３本のワイヤにより形成された内側層Ｃｉを完全に覆う。この充填ゴムは又、１本のコアワイヤ及びこれに直ぐ隣接して位置する２本の外側ワイヤとの間に形成されるか２本のコアワイヤとこれに隣接して位置する外側ワイヤとの間に形成されるかのいずれかである各隙間又はキャビティも又、完全ではなくても少なくとも部分的に充填する。
【０１０３】
図６に示されているケーブルＣ‐５を従来方法により製造した。これらケーブルには充填ゴムが含まれていない。各ケーブルＣ‐５は、非常に小さな直径（０．１ｍｍ）のコアワイヤ（６５）、各々の直径が０．３５ｍｍである３本の内側ワイヤ（６０）及び８本の外側ワイヤ（６１）を有する。内側層中の３本のワイヤは、７．７ｍｍに等しいピッチｐ1で螺旋をなして（Ｓ方向に）一緒に巻かれており、この層Ｃｉは、８本のワイヤの円筒形外側層と接触状態にあり、これら８本のワイヤは、これら自体、１５．４ｍｍに等しいピッチｐでコアに螺線体をなして（Ｓ方向に）互いに巻き付けられている。コアワイヤ（６５）は、内側層Ｃｉのワイヤ（６５）を離隔させると共に何らかの仕方でこれら３本のコアワイヤ（６０）により形成された中央チャネルを充填することにより、外側層Ｃｅ（一方の層と他方の層とでは同一のワイヤ直径の場合）を脱飽和することができ（内側層Ｃｉの直径を増大させることにより）、ゴムが外側からケーブル（Ｃ‐５）に侵入する能力が向上する。ケーブルＣ‐５は、この構造により、外側からその中心までずっと侵入可能な状態になる。
【０１０４】
これらケーブルを製造するために用いられるワイヤの全ては、公知の方法を用いて製造された細い炭素鋼ワイヤであり、これらの特性は、以下の表２に与えられている。
【０１０５】
〔表２〕
表２
スチール    φ（ｍｍ）  Ｆｍ（Ｎ）  Ｒｍ（ＭＰａ）
ＳＨＴ      ０．３０    ２２６      ３２００
ＨＴ        ０．３５    ２６３      ２７６５
【０１０６】
次に、層状ケーブルＣ‐１及びＣ‐５をカレンダ掛けにより重車両用のラジアルタイヤのベルトプライを製造するために使用できる従来型ゴムコンパウンドで作られたゴムのプライ（スキム）中に組み込む。このコンパウンドは、天然（解凝固）ゴム及びカーボンブラックＮ３３０（５５ｐｈｒ）を主成分とし、更に、次の従来の添加物、即ち、硫黄（６ｐｈｒ）、スルフェンアミド促進剤（１ｐｈｒ）、ＺｎＯ（９ｐｈｒ）、ステアリン酸（０．７ｐｈｒ）、酸化防止剤（１．５ｐｈｒ）及びコバルトナフテネート（１ｐｈｒ）を更に含み、被覆ゴムのＥ１０弾性率は、約６ＭＰａである。
【０１０７】
ＩＩ−３．タイヤクラウン補強材中のケーブル試験
【０１０８】
次に、図７に示されている重量物運搬車両用のタイヤのベルト中のケーブルＣ‐１，Ｃ‐５について試験した。
【０１０９】
このラジアルタイヤ１は、クラウン補強材又はベルト６によって補強されたクラウン２、２つのサイドウォール３及び２つのビード４を有し、これらビード４の各々は、ビードワイヤ５によって補強されている。クラウン２は、この略図では示されていないトレッドで覆われている。カーカス補強材７が各ビード４中の２本のビードワイヤ５に巻き付けられ、この補強材７の折り返し部８は、例えばタイヤ１の外側に向かって位置決めされており、タイヤ１は、この場合、そのリム９に取り付けられた状態で示されている。それ自体知られているように、カーカス補強材７は、「ラジアル（半径方向）」ケーブルにより補強された少なくとも１枚のプライによって形成され、即ち、これらケーブルは、事実上互いに平行であり、中間円周方向平面（この平面は、２つのビード４相互間の途中に配置され、クラウン補強材６の中央を通過したタイヤの回転軸線に垂直である）と８０°〜９０°の角度をなすよう一方のビードから他方のビードまで延びている。当然のことながら、このタイヤ１は、知られているように、タイヤの半径方向内側フェースを構成すると共にカーカスプライをタイヤ内部の空間から来る空気の拡散から保護するようになったゴム又はエラストマーの内側層（通常、「内側ライナ」と呼ばれている）を更に有する。
【０１１０】
本発明のタイヤは、そのベルト６が少なくともベルトプライのうちの少なくとも１つの補強材として、本発明に従って２つの層から成る２つの金属ケーブルを有するということを特徴としている。図７に非常に簡単な仕方で概略的に示されたこのベルト６では、本発明のケーブルは、例えば、「実働」ベルトプライと呼ばれるもののうちの幾つか又は全てを補強することができるということは理解されよう。当然のことながら、このタイヤ１は、知られているように、タイヤの半径方向内側フェースを構成すると共にカーカスプライをタイヤ内部の空間から来る空気の拡散から保護するようになったゴムコンパウンド又はエラストマーの内側層（通常、「内側ライナ」と呼ばれている）を更に有する。
【０１１１】
クラウン補強材又はベルト６は、それ自体知られている仕方で、６５°に傾けられた金属ケーブルで補強された２つの三角形構造ハーフプライで作られ、かかるベルトの上には、２つの重ね合わされてクロス掛けされた「実働プライ」が載っている。これら実働プライは、互いに実質的に平行に配置されると共に２６°（半径方向内側プライ）及び１８°（半径方向外側プライ）だけ傾けられた金属ケーブルで補強されている。２つの実働プライは、更に、１８°だけ傾けられた従来型（高い伸び率の）弾性金属ケーブルで補強された保護プライで覆われている。指示した傾斜角は全て、タイヤの中間円周方向平面に対して測定されている。
【０１１２】
以下の試験において、上述の２枚の「実働プライ」は、前もって製造されたケーブルＣ‐１かケーブルＣ‐５かのいずれかを用いている。
【０１１３】
３１５／８０Ｒ２２．５サイズの重車両用タイヤ（Ｐ‐１及びＰ‐５で表示される）について２通りの一連の走行試験を実施し、即ち、各一連の試験において、走行を目的とするタイヤに対する試験を行うと共に新品タイヤに対して層剥離を生じさせる試験を行った。タイヤＰ‐１，Ｐ‐５は、これらのベルト６を補強するケーブルを除き互いに同一であった。タイヤＰ‐１は、本発明の方法に従って製造されたケーブルＣ‐１で補強され、タイヤＰ‐５は、ケーブルＣ‐５により補強され、これらケーブルＣ‐５は、特に従来型３＋９ケーブル（個々のコアワイヤが設けられていない）と比較して公認された性能に鑑みて、この種の試験の選択のコントロールとなる。
【０１１４】
これらタイヤは、これらタイヤに（自動転動機械で）非常に強力なコーナリング及びショルダーゾーン内のこれらクラウンブロックの強力な圧縮のシーケンスを加えることにより、過負荷条件下において、「割裂（ベルトプライの端部の分離）」と呼ばれている現象に対するこれらの耐性を試験するようになった厳しい走行試験を受けるよう構成した。
【０１１５】
タイヤを強制的に破壊するまで試験を行った。
【０１１６】
この場合、本発明の構造により補強されたタイヤＰ‐１は、これに課された非常に厳格な走行条件下において、非常に良好な耐久性を有し、平均走行距離は、既に優れた性能を示したコントロールタイヤの平均走行距離の２０％増しであるということが観察された。
【０１１７】
ＩＩ−４．通気度試験
【０１１８】
また、１分間にケーブルを通過する空気の量（単位：ｃｍ3）を測定することにより（試験対象の各ケーブルについて１０個の測定値の平均値を取ることにより）本発明のケーブルＣ‐１に通気度試験（セクションＩＩ−１−Ｂ）を実施した。
【０１１９】
試験対象の各ケーブルＣ‐１に関し、そして測定値の１００％（即ち、１０個のうち１０個の試料）に関し、ゼロ又は０．２ｃｍ3／分未満の流量が測定され、したがって、ケーブルＣ‐１は、空気に対して不透過性であり、セクションＩＩ−１−Ｂの試験の意味の範囲内において、気密であると認められ、このことは、ゴム（充填ゴム）による侵入量が最適であるということを意味している。
【０１２０】
ケーブルＣ‐１と同一の３＋９構造の現場でゴム引きされたコントロールケーブルを、内側層Ｃｉの単一のワイヤ又は３本のワイヤの各々を個々に被覆することにより、調製した。この被覆は、この時点においては、先行技術（上述の米国特許出願公開第２００２／１６０２１３号明細書）において説明したように組み立て箇所（連続して行われる被覆及び撚り）の上流側に配置された可変直径（３２０〜４２０μｍ）の押出しダイを用いて実施され、厳密な比較のため、充填ゴムの量を更に、最終のケーブル中における充填ゴムの含有量（セクションＩＩ‐１−Ｃの方法に従って測定してケーブル１ｇ当たり６〜２５ｍｇ）が本発明のケーブルの充填ゴム含有量に近いように調整した。
【０１２１】
ちょうど１本のワイヤを被覆する場合、試験対象のケーブルがどのようなものであれ、測定値の１００％（即ち、１０個のうちで１０個の試料）が２ｃｍ3／分を超える空気流量を指示することが観察された。測定平均流量は、用いられた作動条件下において、特に試験された押出しダイ直径では、１６ｃｍ3／分〜６２ｃｍ3／分に変化した。
【０１２２】
３本のワイヤを個々に被覆する場合、測定平均流量が先の値よりも低いことが判明した場合であっても（０．２ｃｍ3／分〜４ｃｍ3／分に変化した）、次のことが観察された。
‐最悪の場合（３２０μｍダイ）では、測定値の９０％（即ち、１０個のうちで９個の試料）の流量は、２ｃｍ3／分を超え、平均流量は、４ｃｍ3／分であった。
‐最善の場合（４２０μｍダイ）では、測定値の１０％（即ち、１０個のうちで１個の試料）の流量は、依然として約２ｃｍ3／分であり、平均流量は、０．２ｃｍ3／分に近かった。
【０１２３】
換言すると、試験された上述のコントロールケーブルのうちで、セクションＩ‐２における試験の意味の範囲内において、その長手方向軸線に沿って気密であるケーブルと呼びうるものはどれ１つとして無かった。
【０１２４】
さらに、これらコントロールケーブル、即ち通気度が最も低いケーブル（思い起こされるべきこととして、４２０μｍダイにより３本のワイヤの各々を個々に被覆することにより得られたケーブル）の周囲上には比較的多量の充填ゴムが存在し、このために、かかるケーブルは、工業規模のカレンダ掛け操作には適していなかった。
【０１２５】
以上を要約すると、本発明により、現場でゴム引きされるＭ＋Ｎ構造のケーブルの製造を可能にし、又、これらケーブルは、ゴムの最適侵入度により、特に製造時点で突き出る過剰なゴムと関連した問題を生じさせないで、第１に産業条件下において効果的に利用でき、第２にかかる用途に従来知られている最適なコントロールケーブルとの比較によりかなり改善されたタイヤベルトの耐久性を有する。
【図１】
0005486509.tif 000002
【図２】
0005486509.tif 000003
【図３】
0005486509.tif 000004
【図４】
0005486509.tif 000005
【図５】
0005486509.tif 000006
【図６】
0005486509.tif 000007
【図７】
0005486509.tif 000008